(57)【要約】【課題】コア板ガラスの両面に、表層板ガラスを積層一体化してなる強化ガラスにおいて、コア板ガラスの端面部を起点とする破損を可及的に防止する。【解決手段】熱膨張係数が高いコア板ガラス２の両面に、熱膨張係数が低い表層板ガラス３を配置して積層一体化し、コア板ガラス２に引張応力を生じさせると共に、表層板ガラス３に圧縮応力を生じさせた強化板ガラス１であって、表層板ガラス３の全周囲に亘ってコア板ガラス２が食み出している。【選択図】図１
2014125360.tif 000002
【特許請求の範囲】
【請求項１】
熱膨張係数が高いコア板ガラスの両面のそれぞれに、熱膨張係数が低い表層板ガラスを配置して積層一体化し、前記コア板ガラスに引張応力を生じさせると共に、前記表層板ガラスに圧縮応力を生じさせた強化板ガラスであって、
前記表層板ガラスの全周囲に亘って前記コア板ガラスが食み出していることを特徴とする強化板ガラス。
【請求項２】
前記表層板ガラスが、前記コア板ガラスの両面のそれぞれに、前記コア板ガラスに対して面対称となるように間隔を置いて複数枚配置され、個々の前記表層板ガラスの全周囲に亘って前記コア板ガラスが食み出していることを特徴とする請求項１に記載の強化板ガラス。
【請求項３】
複数枚の前記表層板ガラスが、全て同じ大きさであることを特徴とする請求項２に記載の強化板ガラス。
【請求項４】
複数枚の前記表層板ガラスが、異なる大きさのものを含むことを特徴とする請求項２に記載の強化板ガラス。
【請求項５】
前記コア板ガラスの食み出し幅が、０．１〜１０．０ｍｍであることを特徴とする請求項１〜４のいずれか１項に記載の強化板ガラス。
【請求項６】
前記コア板ガラスと前記表層板ガラスの少なくとも一方が、複数枚の積層された板ガラスからなることを特徴とする請求項１〜５のいずれか１項に記載の強化板ガラス。
【請求項７】
熱膨張係数が高いコア板ガラスと、熱膨張係数が低い表層板ガラスとを、加熱して直接接着し、然る後に冷却する一連の工程を経て、前記コア板ガラスの両面のそれぞれに、前記表層板ガラスを配置して積層一体化し、前記コア板ガラスに引張応力を生じさせると共に、前記表層板ガラスに圧縮応力を生じさせた強化板ガラスを得る強化板ガラスの製造方法であって、
前記コア板ガラスとして、前記表層板ガラスよりも大きいものを用い、
前記直接接着前の前記加熱時に、前記コア板ガラスと前記表層板ガラスとを互いに離反させると共に、
前記直接接着時に、前記表層板ガラスの全周囲に亘って前記コア板ガラスが食み出すように、前記表層板ガラスと前記コア板ガラスを位置合わせすることを特徴とする強化板ガラスの製造方法。
【請求項８】
前記表層板ガラス及び前記コア板ガラスのそれぞれの接着面の表面粗さＲａが、２．０ｎｍ以下であることを特徴とする請求項７に記載の強化板ガラスの製造方法。
【発明の詳細な説明】
【技術分野】
【０００１】
本発明は、コア板ガラスの両面に、表層板ガラスを積層一体化してなる強化板ガラスの改良技術に関する。
【背景技術】
【０００２】
周知のように、携帯電話、デジタルカメラ等の携帯機器、あるいは液晶テレビ等の画像表示装置等、各種の情報関連端末には、画像や文字等の情報を表示したり、情報をタッチパネルディスプレイなどで入力したりするための基板材やカバー部材として透明基板が搭載されている。また、これら情報関連端末の当該部分以外であっても、例えば太陽電池の太陽光取入れ部などに透明基板が搭載されている。これらの透明基板は、環境負荷低減や高信頼性を確保する必要があるため、その素材としてガラスが採用されている。
【０００３】
この種の用途に用いられるガラス基板は、高い機械的強度が求められると共に、薄型で軽量であることが求められる。そこで、このような要求を満たすガラス基板として、強化板ガラスが用いられる場合がある。
【０００４】
この種の強化板ガラスは、板ガラスの表面をイオン交換等で化学強化することによって作製することができる。しかしながら、強化板ガラス上にＴＦＴ素子を形成する場合などにおいては、当該ガラスがアルカリを含有していないことが望ましいが、この要請に応じるべく無アルカリガラスであると、上記の化学強化ができないという問題がある。
【０００５】
そこで、例えば、特許文献１には、熱膨張係数が高いコア板ガラスの両面にそれぞれ、熱膨張係数が低い表層板ガラスを配置して積層一体化させ、両板ガラスの熱膨張係差によって、表層板ガラスに圧縮応力を生じさせ、コア板ガラスに引張応力を生じさせることが開示されている。すなわち、コア板ガラスと表層板ガラスの熱膨張差を利用して、強化板ガラスを製造することが開示されている。
【先行技術文献】
【特許文献】
【０００６】
【特許文献１】特開２０１１−１６２４１２号公報
【発明の概要】
【発明が解決しようとする課題】
【０００７】
ところで、特許文献１に開示の強化板ガラスでは、コア板ガラスの端面と表層板ガラスの端面が、実質的に同一平面を構成するように、揃った状態となっている。そのため、コア板ガラスの全面が、表層板ガラスに覆われた状態となっており、コア板ガラス全体に表層板ガラスとの熱膨張差の影響が直接作用する。その結果、コア板ガラスの端面部においても大きな引張応力が生じ得る。
【０００８】
しかしながら、コア板ガラスの端面部は、表層板ガラスの端面部と同様に、チッピングなどの欠陥が存在し易い部位である。そのため、コア板ガラスの端面部に大きな引張応力が生じていると、欠陥を広げるような力が作用し、欠陥を起点として強化板ガラスが破損するおそれがある。
【０００９】
ここで、コア板ガラスの端面部の欠陥は、ガラス切断などの加工に伴って発生するものが多いが、強化板ガラスを搬送する際などに、コア板ガラスの端面部が他部材と接触しても発生し得る。
【００１０】
本発明は、上記実情に鑑み、コア板ガラスの両面に、表層板ガラスを積層一体化してなる強化ガラスにおいて、コア板ガラスの端面部を起点とする破損を可及的に防止することを技術的課題とする。
【課題を解決するための手段】
【００１１】
上記課題を解決するために創案された本発明は、熱膨張係数が高いコア板ガラスの両面のそれぞれに、熱膨張係数が低い表層板ガラスを配置して積層一体化し、前記コア板ガラスに引張応力を生じさせると共に、前記表層板ガラスに圧縮応力を生じさせた強化板ガラスであって、前記表層板ガラスの全周囲に亘って前記コア板ガラスが食み出していることに特徴づけられる。
【００１２】
このような構成によれば、コア板ガラスの端面部が、表層板ガラスよりも外方に突出することになる。そのため、コア板ガラスの端面部では、表層板ガラスと重なっている領域に比べて表層板ガラスとの熱膨張差の影響が小さくなる。その結果、コア板ガラスの端面部に生じる応力も小さく抑えることができる。したがって、仮にコア板ガラスの端面部にチッピングなどの欠陥が存在する場合でも、その欠陥を起点として強化ガラスが破損するという事態を確実に抑えることができる。
【００１３】
上記の構成において、前記表層板ガラスが、前記コア板ガラスの両面のそれぞれに、前記コア板ガラスに対して面対称となるように間隔を置いて複数枚配置され、個々の前記表層板ガラスの全周囲に亘って前記コア板ガラスが食み出すようにしてもよい。
【００１４】
このようにすれば、コア板ガラスの両面にそれぞれ、複数枚の表層板ガラスが配置され、且つ、隣接する表層板ガラスの相互間にはコア板ガラスの食み出し部が露出した状態となる。そして、このように隣接する表層板ガラスの相互間で露出するコア板ガラスの食み出し部も、表層板ガラスとの熱膨張差の影響が小さくなるため、生じる応力が小さく抑えられる。そのため、隣接する表層板ガラスの相互間に形成されるコア板ガラスの食み出し部に対して、例えばスクライブカッターなどでスクライブ線を形成し、そのスクライブ線に沿って折り割り切断することができる。したがって、上記の構成を備えた強化板ガラスであれば、大きな一枚の強化板ガラスから複数枚の小さな強化板ガラスを簡単に採取できる。なお、コア板ガラスの切断方法は、折り割り切断に限定されるものではなく、レーザー切断（レーザー割断と、レーザー溶断を含む）などの他の切断方法を採用してもよい。換言すれば、コア板ガラスの食み出し部に生じる応力は、表層板ガラスに生じる圧縮応力に比べて小さいため、種々の方法によって簡単に切断できる。
【００１５】
上記の構成において、複数枚の前記表層板ガラスが、全て同じ大きさであってもよいし、異なる大きさのものを含むようにしてもよい。
【００１６】
上記の構成において、前記コア板ガラスの食み出し幅が、０．１〜１０．０ｍｍであることが好ましい。
【００１７】
このようにすれば、コア板ガラスの端面部に面する食み出し部の面積が適正な範囲で確保されるため、コア板ガラスの端面部に生じる応力を確実に小さくできる。また、表層板ガラスを複数枚配置する場合には、隣接する表層板ガラスの相互間に形成されるコア板ガラスの食み出し部の面積も適正な範囲で確保されるため、この領域におけるコア板ガラスの食み出し部に生じる応力も確実に小さくできる。付言すれば、コア板ガラスの食み出し幅が小さすぎれば、応力の減少効果が小さくなり、コア板ガラスの食み出し幅が大きすぎれば、無駄が大きくなる。したがって、これら２つの関係を考慮し、コア板ガラスの食み出し幅は、上記の数値範囲内であることが好ましい。
【００１８】
上記の構成において、前記コア板ガラスと前記表層板ガラスの少なくとも一方が、複数枚の積層された板ガラスから構成されていてもよい。
【００１９】
上記の課題を解決するために創案された本発明は、熱膨張係数が高いコア板ガラスと、熱膨張係数が低い表層板ガラスとを、加熱して直接接着し、然る後に冷却する一連の工程を経て、前記コア板ガラスの両面のそれぞれに、前記表層板ガラスを配置して積層一体化し、前記コア板ガラスに引張応力を生じさせると共に、前記表層板ガラスに圧縮応力を生じさせた強化板ガラスを得る強化板ガラスの製造方法であって、前記コア板ガラスとして、前記表層板ガラスよりも大きいものを用い、前記直接接着前の前記加熱時に、前記コア板ガラスと前記表層板ガラスとを互いに離反させると共に、前記直接接着時に、前記表層板ガラスの全周囲に亘って前記コア板ガラスが食み出すように、前記表層板ガラスと前記コア板ガラスを位置合わせすることに特徴づけられる。ここで、「直接接着」とは、コア板ガラスと表層板ガラスのそれぞれの接着面の相互間に接着剤等の他部材を介在させることなく、両接着面同士を接着させた状態を意味する（以下、同様）。
【００２０】
このような構成によれば、製造された強化板ガラスにおいて、表層板ガラスの全周囲に亘ってコア板ガラスが食み出した状態となり、既に説明した強化板ガラスに由来する同様の作用効果を享受することができる。また、この場合、コア板ガラスと表層板ガラスを加熱して直接接着する際に、コア板ガラスと表層板ガラスとが、互いに離反された状態で加熱された後に、その加熱状態にあるコア板ガラスと表層板ガラスが直接接着される。そのため、加熱に伴って、コア板ガラスと表層板ガラスのそれぞれに生じる熱膨張の影響が、両板ガラス間で相互に直接作用することがない。したがって、コア板ガラスと表層板ガラスを密着させた状態で加熱した場合のように、コア板ガラスの熱膨張によって表層板ガラスに引張応力が生じるという事態を防止することができる。すなわち、製造過程で、コア板ガラスよりも薄肉となる場合が多い表層板ガラスに過度な引張応力が生じて、表層板ガラスが破損するのを防止することができる。
【００２１】
上記の構成において、前記表層板ガラス及び前記コア板ガラスのそれぞれの接着面の表面粗さＲａが、２．０ｎｍ以下であることが好ましい。
【００２２】
このようにすれば、コア板ガラスと表層板ガラスを軟化点未満の温度で、接着剤等の他部材を要することなく、確実に接着することができる。
【発明の効果】
【００２３】
以上のように本発明によれば、コア板ガラスの端面部に生じる引張応力を抑制することができるため、コア板ガラスの端面部を起点として強化板ガラスが破損し難くなる。
【図面の簡単な説明】
【００２４】
【図１】本発明の第１実施形態に係る強化板ガラスを示す斜視図である。
【図２】第１実施形態に係る強化板ガラスの縦断面図である。
【図３】（ａ）〜（ｃ）は、第１実施形態に係る強化板ガラスの製造方法を説明するための図である。
【図４】（ａ）〜（ｃ）は、図３に示した製造方法の具体的態様を説明するための図である。
【図５】（ａ）〜（ｅ）は、図３に示した製造方法の別の具体的態様を説明するための図である。
【図６】（ａ）〜（ｃ）は、図３に示した製造方法の別の具体的態様を説明するための図である。
【図７】（ａ）〜（ｆ）は、第２実施形態に係る強化板ガラスの製造方法を説明するための図である。
【図８】（ａ）〜（ｆ）は、第３実施形態に係る強化板ガラスの別の製造方法を説明するための図である。
【図９】本発明の第４実施形態に係る強化板ガラスを示す斜視図である。
【図１０】第４実施形態に係る強化板ガラスの縦断面図である。
【図１１】本発明の第５実施形態に係る強化板ガラスを示す斜視図である。
【発明を実施するための形態】
【００２５】
以下、本発明の実施形態を添付図面を参照して説明する。
【００２６】
＜第１実施形態＞
図１及び図２に示すように、本発明の第１実施形態に係る強化板ガラス１は、コア板ガラス２の両面のそれぞれに、表層板ガラス３を配置して積層一体化してなる三層構造の板ガラス積層体である。すなわち、一枚のコア板ガラス２を、二枚の表層板ガラス３により挟んだ状態で、これらの板ガラス２，３を直接接着したものである。なお、二枚の表層板ガラス３は、コア板ガラス２に対して互いに面対称となっている。
【００２７】
この強化板ガラス１では、コア板ガラス２が表層板ガラス３よりもサイズが大きく、表層板ガラス３の全周囲に亘ってコア板ガラス２が食み出している。すなわち、この実施形態では、表層板ガラス３の周囲に、コア板ガラス２の食み出し部Ｘが額縁状に形成されている。
【００２８】
図２に示すように、食み出し部Ｘの幅Ｗ１は、０．１〜１０．０ｍｍ、好ましくは０．２〜５．０ｍｍ、更に好ましくは０．５〜２．０ｍｍに設定される。なお、図中において、食み出し部Ｘには、クロスハッチングを付している。
【００２９】
コア板ガラス２は相対的に厚肉であり、表層板ガラス３は相対的に薄肉である。表層板ガラス３がコア板ガラス２の１／３以下の厚みであることが好ましく、１／１０以下であることがより好ましく、１／５０以下であることが更に好ましい。強化板ガラス１の総板厚は、０．３〜１．５ｍｍであることが好ましい。
【００３０】
コア板ガラス２の熱膨張係数は、表層板ガラス３の熱膨張係数よりも大きい。両者の３０〜３８０℃における熱膨張係数差は、１×１０-7／℃〜１００×１０-7／℃とされている。そして、この熱膨張係数差によって生じる両板ガラス２，３の熱膨張差に起因して、図３（ｄ）にも示すように、コア板ガラス２と表層板ガラス３が重なっている領域において、コア板ガラス２には、１〜１００ＭＰａの引張応力Ｐｔが生じると共に、表層板ガラス３には、５０〜３５０ＭＰａの圧縮応力Ｐｃが生じている。なお、応力の値は有限要素法により計算される。
【００３１】
表層板ガラス３は、ガラス組成として実質的にアルカリ金属酸化物を含有しないガラスからなることが好ましい。また、コア板ガラス２は、ガラス組成として実質的にアルカリ金属酸化物を含有しないガラスまたは実質的にアルカリ金属酸化物を含有するガラスからなる。アルカリ金属酸化物を実質的に含有しないとは、具体的には、アルカリ金属酸化物が１０００ｐｐｍ以下を指す。コア板ガラス２及び表層板ガラス３におけるアルカリ金属酸化物の含有量は、好ましくは５００ｐｐｍ以下であり、より好ましくは３００ｐｐｍ以下である。
【００３２】
次に、以上のような構成を備えた強化板ガラス１の製造方法を、図３（ａ）〜（ｃ）に則して、順を追って説明する。
【００３３】
（１）加熱工程
まず、図３（ａ）に示すように、一枚のコア板ガラス２と、二枚の表層板ガラス３をそれぞれ離反させた状態で、炉内で加熱する。すなわち、この加熱工程では、コア板ガラス２と表層板ガラス３との間に熱膨張差が生じるが、両板ガラス２，３が離反しているので、熱膨張差の影響が両板ガラス２，３の間で相互に作用することはない。付言すれば、加熱する過程で、相対的に薄肉である表層板ガラス３に過度の引張応力が生じて、表層板ガラス３が破損するという事態を防止できる。
【００３４】
この加熱工程では、コア板ガラス２と表層板ガラス３のうち、低い方の歪点未満まで加熱する。すなわち、コア板ガラス２と表層板ガラス３のうち、低い方の軟化点までは加熱せず、コア板ガラス２と表層板ガラス３に大きな形状変形が生じるのを防止している。加熱温度は、コア板ガラス２や表層板ガラス３のガラス組成によっても変わるが、例えば、２００℃〜４００℃程度（この実施形態では、約４００℃）とされる。加熱工程の昇温速度は、例えば１〜１０℃／ｍｉｎが好ましく、この実施形態では３℃／ｍｉｎである。加熱工程に利用する炉としては、例えば、ＡＤＶＡＮＴＥＣ社製電気マッフル炉（ＦＵＷ２４２ＰＡ）などを使用することができる。
【００３５】
上記のコア板ガラス２の接着面２ｘの表面粗さＲａ、及び表層板ガラス３の接着面３ｘの表面粗さＲａは、両者共に、２．０ｎｍ以下、より好ましくは１．０ｎｍ以下、更に好ましくは０．５ｎｍ以下、最も好ましくは０．２ｎｍであり、この実施形態では０．２ｎｍ以下である。
【００３６】
上記のコア板ガラス２及び表層板ガラス３は、例えばオーバーフローダウンドロー法によって成形されたガラスを、未研磨の状態でそのまま接着面２ｘ，３ｘとして使用する。
【００３７】
（２）接着工程
次に、上記の加熱温度（４００℃）を維持した状態で、図３（ｂ）に示すように、炉内で、コア板ガラス２の両面のそれぞれに、表層板ガラス３を直接接着して積層一体化することで、板ガラス積層体１ａを作製する。この際、表層板ガラス３の全周囲に亘って、コア板ガラス２の食み出し部Ｘが形成されるように、両板ガラス２，３を接着する。ここで、軟化点以下の温度で両板ガラス２，３が接着する理由は、表面粗さＲａが２．０ｎｍ以下に管理された両接着面２ｘ，３ｘの間で水素結合が形成された後、その水素結合を形成しているシラノール基間で脱水反応が生じ、より強固な結合に移行するためと考えられる。
【００３８】
接着工程では、コア板ガラス２と、表層板ガラス３を互いに貼り合わせた状態で、上記の加熱温度で所定時間（例えば、１〜２時間）加熱する。
【００３９】
なお、図示例では、コア板ガラス２と表層板ガラス３の界面を図示しているが、接着後において、両板ガラス２，３の界面は存在しない場合もある。
【００４０】
（３）冷却工程
その後、図３（ｃ）に示すように、板ガラス積層体１ａを常温まで冷却する。冷却工程の降温速度は、例えば０．１〜５℃／ｍｉｎ程度が好ましく、この実施形態では０．５℃／ｍｉｎ程度である。
【００４１】
この結果、コア板ガラス２と表層板ガラス３とが互いに重なっている領域では、コア板ガラス２と表層板ガラス３の相互間で熱膨張差の影響が直接作用して、コア板ガラス２に引張応力Ｐｔが生じ、且つ、表層板ガラス３に圧縮応力Ｐｃが生じる。すなわち、このような応力状態を生じさせることにより、強化板ガラス１を得ることができる。
【００４２】
一方、この強化板ガラス１に含まれるコア板ガラス２の食み出し部Ｘでは、表層板ガラス３との熱膨張差の影響が直接作用せず、コア板ガラス２の食み出し部Ｘに生じる応力は小さくなる。したがって、この食み出し部Ｘの先端に位置するコア板ガラス２の端面部２ｙに生じる応力も必然的に小さくなるため、仮に端面部２ｙにチッピングなどの欠陥が存在する場合であっても、その欠陥を起点として強化板ガラス１が破損するという事態は生じ難い。
【００４３】
なお、上記の製造方法は、具体的には、例えば次のようにして行われる。
【００４４】
すなわち、図４（ａ）に示すように、セッター４の上に、二枚の表層板ガラス３の間に、一枚のコア板ガラス２を挟んだ状態で載置する。表層板ガラス３とコア板ガラス２の間にはスペーサ５が介在しており、各板ガラス２，３が互いに離反している。詳細には、コア板ガラス２は、一辺側が下方の表層板ガラス３に接触した状態で、その辺に対向する一辺側がスペーサ５によって持ち上げられた傾斜姿勢となっている。また、上方の表層板ガラス３も同様に、一辺側がコア板ガラス２に接触した状態で、その辺に対向する一辺側がスペーサ５によって待ち上げられた傾斜姿勢となっている。これにより、各板ガラス２，３の間に空間が形成され、各板ガラス２，３が互いに離反した状態となる。更に、コア板ガラス２の上方に位置する表層板ガラス３の上には、錘ガラス６が載置されている。そして、このような状態で、コア板ガラス２及び表層板ガラス３を炉内で所定温度まで加熱する。なお、セッター４、スペーサ５、及び錘ガラス６には、結晶化ガラスを用いる。
【００４５】
その後、所定温度まで加熱すると、その温度で維持した状態で、図４（ｂ）に示すように、表層板ガラス３とコア板ガラス２の間からスペーサ５を抜き取って、コア板ガラス２の両面のそれぞれに、表層板ガラス３を直接接着して板ガラス積層体１ａを作製すると共に、その板ガラス積層体１ａを錘ガラス６で加圧する。
【００４６】
そして、最後に、図４（ｃ）に示すように、板ガラス積層体１ａを冷却することによって、コア板ガラス２に引張応力Ｐｔを生じさせると共に、表層板ガラス３に圧縮応力Ｐｃを生じさせ、強化板ガラス１を得る。
【００４７】
また、別の具体例としては、図５（ａ）に示すように、セッター４の上に、一枚の表層板ガラス３を載置し、その上方空間に、下方から順に、コア板ガラス２、表層板ガラス３及び錘ガラス６を配置する。そして、下方の表層板ガラス３の上方空間において、コア板ガラス２、表層板ガラス３及び錘ガラス６が、相互間に離反した状態で、それぞれ対応する保持治具７，８，９によって支持されている。この状態で、コア板ガラス２及び表層板ガラス３を炉内で所定温度まで加熱する。
【００４８】
その後、所定温度まで加熱すると、その温度を維持した状態で、図５（ｂ）に示すように、コア板ガラス２の保持治具７および表層板ガラス３の保持治具８を取り外してコア板ガラス２および表層板ガラス３を落下させて積層することにより、もしくは、コア板ガラス２および表層板ガラス３を保持したまま下方へ移動させて積層することにより、図５（ｃ）に示すように、コア板ガラス２の両面のそれぞれに、表層板ガラス３を直接接着して板ガラス積層体１ａを作製する。これと共に、図５（ｄ）に示すように、錘ガラス６の保持治具９を取り外して錘ガラス６を板ガラス積層体１ａの上に落下させて載置することにより、もしくは、錘ガラス６を保持したまま下方へ移動させて板ガラス積層体１ａの上に載置することにより、板ガラス積層体１ａを錘ガラス６で加圧する。
【００４９】
そして、最後に、図５（ｅ）に示すように、板ガラス積層体１ａを冷却することにより、コア板ガラス２に引張応力Ｐｔを生じさせると共に、表層板ガラス３に圧縮応力Ｐｃを生じさせ、強化板ガラス１を得る。
【００５０】
更に別の具体例としては、図６（ａ）に示すように、セッター４に凹部４ａを設け、この凹部４ａにコア板ガラス２を立てた状態で配置する。コア板ガラス２の両側には、コア板ガラス２と間隔を置いて当て板ガラス１０を立てた状態で配置する。そして、コア板ガラス２と当て板ガラス１０の間に、当て板ガラス１０に立て掛けた状態で表層板ガラス３を配置する。この状態で、これらの板ガラス２，３を炉内で所定温度まで加熱する。なお、セッター４、及び当て板ガラス１０には、結晶化ガラスを用いる。
【００５１】
その後、所定温度まで加熱すると、その温度で維持した状態で、図６（ｂ）に示すように、２枚の当て板ガラス１０をコア板ガラス２側に接近させて、コア板ガラス２の両面のそれぞれに、表層板ガラス３を直接接着して板ガラス積層体１ａを作製する。この際、板ガラス積層体１ａを２枚の当て板ガラス１０で挟みながら加圧する。
【００５２】
そして、最後に、図６（ｃ）に示すように、板ガラス積層体１ａを冷却することにより、コア板ガラス２に引張応力Ｐｔを生じさせると共に、表層板ガラス３に圧縮応力Ｐｃを生じさせ、強化板ガラス１を得る。
【００５３】
＜第２実施形態＞
本発明の第２実施形態に係る強化板ガラス１の製造方法を、図７（ａ）〜（ｆ）に則して、順を追って説明する。なお、第１実施形態と共通する部分については詳しい説明を省略する。
【００５４】
（１）第１加熱工程
まず、図７（ａ）に示すように、一枚のコア板ガラス２と、一枚の表層板ガラス３とをそれぞれ離反させた状態で、炉内で加熱する。
【００５５】
（２）第１接着工程
次に、所定の加熱温度を維持した状態で、図７（ｂ）に示すように、炉内で、コア板ガラス２の一方の面に、表層板ガラス３を直接接着して積層一体化することで、仮板ガラス積層体１ｂを作製する。この際、表層板ガラス３の全周囲に亘って、コア板ガラス２の食み出し部Ｘが形成されるように、両板ガラス２，３を接着する。
【００５６】
（３）第１冷却工程
その後、図７（ｃ）に示すように、仮板ガラス積層体１ｂを常温まで冷却する。この結果、コア板ガラス２と表層板ガラス３とが互いに重なっている領域において、コア板ガラス２と表層板ガラス３の相互間で熱膨張差の影響が作用して、コア板ガラス２に引張応力Ｐｔが生じ、且つ、表層板ガラス３に圧縮応力Ｐｃが生じる。ただし、コア板ガラス２において、表層板ガラス３と反対側の面付近にも圧縮応力Ｐｃが生じる。
【００５７】
（４）第２加熱工程
そして、冷却後に、図７（ｄ）に示すように、仮板ガラス積層体１ｂと、別の一枚の表層板ガラス３をそれぞれ離反させた状態で、炉内で再度加熱する。ここで、上記の第１冷却工程で、熱膨張差により仮板ガラス積層体１ｂに反りが生じる場合があるが、第２加熱工程で再加熱することで、もとの平らな状態に戻る。
【００５８】
（５）第２接着工程
次に、所定の加熱温度を維持した状態で、図７（ｅ）に示すように、炉内で、仮板ガラス積層体１ｂに含まれるコア板ガラス２の他方の面に、表層板ガラス３を直接接着する。これにより、コア板ガラス２の両面のそれぞれに、表層板ガラス３を積層一体化して板ガラス積層体１ａを作製する。この際、コア板ガラス２の他方の面に接着させる表層板ガラス３の全周囲に亘って、コア板ガラス２の食み出し部Ｘが形成されるように、両板ガラス２，３を接着する。
【００５９】
（６）第２冷却工程
その後、図７（ｆ）に示すように、板ガラス積層体１ａを常温まで冷却する。この結果、コア板ガラス２と表層板ガラス３とが互いに重なっている領域において、コア板ガラス２と表層板ガラス３の相互間で熱膨張差の影響が作用して、コア板ガラス２に引張応力Ｐｔが生じ、且つ、表層板ガラス３に圧縮応力Ｐｃが生じた強化板ガラス１が得られる。一方、この強化板ガラス１に含まれるコア板ガラス２の食み出し部Ｘは、表層板ガラス３との熱膨張差の影響が小さいため、生じる応力も小さくなる。
【００６０】
このような製造方法によれば、コア板ガラス２の一方の面に表層板ガラス３を接着する工程（第１接着工程）と、コア板ガラス２の他方の面に表層板ガラス３を接着する工程（第２接着工程）とが別々に行われる。そのため、１つの接着工程において、２枚の板ガラスの間での位置関係を考慮すればよく、同時に３枚の板ガラスを接着する場合に比して、接着作業が容易になる。また、２枚ずつの接着が可能であるので、バキュームチャックや静電チャックなどの簡単な機構を用いて、板ガラスの貼り合わせを行うことができる。
【００６１】
＜第３実施形態＞
本発明の第３実施形態に係る強化板ガラス１の製造方法を、図８（ａ）〜（ｆ）に則して、順を追って説明する。なお、第１実施形態及び第２実施形態と共通する部分については詳しい説明を省略する。
【００６２】
（１）第１加熱工程
まず、図８（ａ）に示すように、一枚のコア板ガラス２と、一枚の表層板ガラス３とをそれぞれ離反させた状態で、炉内で加熱する。
【００６３】
（２）第１接着工程
次に、所定の加熱温度を維持した状態で、図８（ｂ）に示すように、炉内で、コア板ガラス２の一方の面に、表層板ガラス３を直接接着して積層一体化することで、仮板ガラス積層体１ｂを作製する。この際、表層板ガラス３の全周囲に亘って、コア板ガラス２の食み出し部Ｘが形成されるように、両板ガラス２，３を接着する。なお、この仮板ガラス積層体１ｂは２組作製する。
【００６４】
（３）第１冷却工程
その後、図８（ｃ）に示すように、各仮板ガラス積層体１ｂを常温まで冷却する。この結果、コア板ガラス２と表層板ガラス３とが互いに重なっている領域において、コア板ガラス２と表層板ガラス３の相互間で熱膨張差の影響が作用して、コア板ガラス２に引張応力Ｐｔが生じ、且つ、表層板ガラス３に圧縮応力Ｐｃが生じる。
【００６５】
（４）第２加熱工程
そして、冷却後に、図８（ｄ）に示すように、各仮板ガラス積層体１ｂを互いに離反させた状態で、炉内で再度加熱する。
【００６６】
（５）第２接着工程
次に、所定の加熱温度を維持した状態で、図８（ｅ）に示すように、炉内で、各仮板ガラス積層体１ｂのコア板ガラス２同士を直接接着する。これにより、２枚の板ガラスからなるコア板ガラス２の両面のそれぞれに、表層板ガラス３を積層一体化し、板ガラス積層体１ａを作製する。
【００６７】
（６）第２冷却工程
その後、図８（ｆ）に示すように、板ガラス積層体１ａを常温まで冷却する。この結果、コア板ガラス２と表層板ガラス３とが互いに重なっている領域において、コア板ガラス２と表層板ガラス３の相互間で熱膨張差の影響が作用して、コア板ガラス２に引張応力Ｐｔが生じ、且つ、表層板ガラス３に圧縮応力Ｐｃが生じた強化板ガラス１が得られる。一方、この強化板ガラス１に含まれるコア板ガラス２の食み出し部Ｘは、表層板ガラス３との熱膨張差の影響が小さいため、生じる応力も小さくなる。
【００６８】
このような製造方法によれば、コア板ガラス２の一方の面に表層板ガラス３を接着する工程（第１接着工程）と、一方の面に表層板ガラス３が積層一体化されたコア板ガラス２の他方の面同士を接着する工程（第２接着工程）とが別々に行われる。そのため、１つの接着工程において、２つの板ガラスの間での位置関係を考慮すればよく、同時に３つの板ガラスを接着する場合に比して、接着作業が容易になる。また、２枚ずつの接着が可能であるので、バキュームチャックや静電チャックなどの簡単な機構を用いて、板ガラスの貼り合わせを行うことができる。
【００６９】
＜第４実施形態＞
本発明の第４実施形態に係る強化板ガラス１を、図９に基づいて説明する。なお、第１実施形態〜第３実施形態と共通する部分については詳しい説明を省略する。
【００７０】
第４実施形態に係る強化板ガラス１は、コア板ガラス２の両面のそれぞれに、コア板ガラス２に対して面対称となるように、間隔を置いて複数枚の表層板ガラス３が配置されている。そして、個々の表層板ガラス３の全周囲に亘って、コア板ガラス２の食み出し部Ｘが形成されている。この実施形態では、全ての表層板ガラス３の大きさが同じである。
【００７１】
図１０に示すように、この強化板ガラス１は、コア板ガラス２と表層板ガラス３が重なっている領域において、コア板ガラス２と表層板ガラス３の熱膨張差によって、表層板ガラス３には圧縮応力Ｐｃが生じており、コア板ガラス２には引張応力Ｐｔが生じている。
【００７２】
一方、コア板ガラス２の食み出し部Ｘ（図中のクロスハッチングを付した領域）は、表層板ガラス３との熱膨張差の影響が小さいため、生じる応力も小さくなっている。すなわち、隣接する表層板ガラス３の相互間に形成される食み出し部Ｘに生じる応力も小さくなる。そのため、隣接する表層板ガラス３の相互間に形成される食み出し部Ｘに対してスクライブカッター（例えば、ダイヤモンドチップ）によって、図９に示す仮想線ＣＬに沿ってスクライブ線を形成すると共に、そのスクライブ線に沿って折り割り切断することができる。したがって、上記の構成を備えた強化板ガラス１であれば、一枚の大きな強化板ガラス１から、複数枚の小さな強化板ガラス１１を簡単に採取することができる。この実施形態では、採取される強化板ガラス１１は、全て同じ大きさとなると共に、表層板ガラス３の全周囲に亘ってコア板ガラス３が食み出した状態が維持される。なお、コア板ガラス２の食み出し部Ｘの切断方法は、折り割り切断に限定されるものではなく、レーザー切断などの他の切断方法を採用してもよい。
【００７３】
隣接する表層板ガラス３の間に形成される食み出し部Ｘの幅Ｗ２は、０．２〜２０．０ｍｍ、好ましくは０．４〜１０．０ｍｍ、更に好ましくは１．０〜４．０ｍｍに設定される。なお、コア板ガラス２の端面部２ｙに面する食み出し部Ｘの幅Ｗ１は、第１実施形態と同様とする。
【００７４】
＜第５実施形態＞
本発明の第５実施形態に係る強化板ガラス１を、図１１に基づいて説明する。第５実施形態に係る強化板ガラス１が、第４実施形態に係る強化板ガラス１と相違するところは、複数枚の表層板ガラス３が、異なる大きさのものを含む点にある。
【００７５】
このような構成の強化板ガラス１であれば、図中の仮想線ＣＬに沿って切断することにより、一枚の大きな強化板ガラス１から異なるサイズの小さな強化板ガラス１１を複数枚採取することができる。なお、図示例では、表層板ガラス３は、大きいサイズと、小さいサイズの２種から構成されているため、切断後には、大きさの異なる２種の強化板ガラス１１が採取される。
【００７６】
なお、本発明は上記の実施形態に限定されるものではなく、種々の形態で実施することができる。
【００７７】
上記の実施形態では、コア板ガラス２及び表層板ガラス３として、一枚の板ガラスを用いる場合を中心に説明したが、コア板ガラス２として、複数枚の板ガラスを積層したものを用いてもよく、これに代えて又はこれと共に、表層板ガラス３として、複数枚の板ガラスを積層したものを用いてもよい。
【００７８】
また、上記の実施形態では、コア板ガラス２及び表層板ガラス３のそれぞれのコーナー部に、直線同士が交わって形成される角部が残されている場合を図示して説明したが、例えば、コーナー部にＲの付いた板ガラスを貼り合わせるようにしてもよい。この場合、コア板ガラス２の食み出し部の幅は、その値が最小となる部分を基準として設定することが好ましい。
【００７９】
また、上記の実施形態では、強化板ガラス１を製造する際に、表層板ガラス３と、コア板ガラス２を互いに離反させて加熱する場合を説明したが、表層板ガラス３と、コア板ガラス２を常温で、互いに直接密着させてから加熱するようにしてもよい。この場合、表層板ガラス３とコア板ガラス２は、加熱前の常温下では、ガラス表面同士の水素結合に由来する結合力によって剥離可能に密着する。
【００８０】
また、上記の実施形態で説明した強化板ガラス１の製造方法は、表層板ガラス３の端面とコア板ガラス２の端面が揃っている強化板ガラス、すなわち、コア板ガラス２に食み出し部が形成されていない強化板ガラスの製造にも適用することができる。また、この場合については、表層板ガラス３の端面とコア板ガラス２の端面が一部揃っている強化ガラスであったとしても、表層板ガラス３の端面よりもコア板ガラス２の端面が食み出している食み出し部が一部形成されているときには、少なくともその食み出し部については本発明の効果を享受することができる。
【符号の説明】
【００８１】
１          強化板ガラス
２          コア板ガラス
３          表層板ガラス
４          セッター
５          スペーサ
６          錘ガラス
７，８，９  保持治具
１０        当て板ガラス
Ｘ          食み出し部
【図１】
2014125360.tif 000003
【図２】
2014125360.tif 000004
【図３】
2014125360.tif 000005
【図４】
2014125360.tif 000006
【図５】
2014125360.tif 000007
【図６】
2014125360.tif 000008
【図７】
2014125360.tif 000009
【図８】
2014125360.tif 000010
【図９】
2014125360.tif 000011
【図１０】
2014125360.tif 000012
【図１１】
2014125360.tif 000013